(57)【要約】  【課題】  各塗装をしっかり行っているか否かを一般の人にも分かるようにする。  【解決手段】  第１色の顔料が含まれた下塗り塗料１を外壁面２に塗る下塗り工程と、第２色の顔料が含まれた中塗り塗料４を下塗り完了後の外壁面２に塗る中塗り工程と、第３色の顔料が含まれた上塗り塗料５を中塗り完了後の外壁面２に塗る上塗り工程とを含んで行われ、第２色は第３色と同系統の色を用いており、第１色は一見して第２色及び第３色で使用する同系統の色と異なる色系であることを特徴とする。【選択図】  図２
2008223417.tif 000002
【特許請求の範囲】
【請求項１】
第１色の顔料が含まれた下塗り塗料を外壁面に塗る下塗り工程と、第２色の顔料が含まれた中塗り塗料を下塗り完了後の前記外壁面に塗る中塗り工程と、第３色の顔料が含まれた上塗り塗料を中塗り完了後の前記外壁面に塗る上塗り工程とを含んで行われる外壁リフォーム方法であって、
前記第２色は前記第３色と同系統の色を用いており、前記第１色は一見して前記第２色及び第３色で使用する前記同系統の色と異なる色系であることを特徴とする、外壁リフォーム方法。
【請求項２】
請求項１に記載の外壁リフォーム方法において、前記中塗り塗料を前記下塗り塗料の上に所定厚さ以上に塗装しない場合は、前記中塗り塗装の上から前記第１色が透けて見えるように、前記第２色の濃度を調整した、外壁リフォーム方法。
【請求項３】
請求項１から請求項２のいずれか一項に記載の外壁リフォーム方法において、前記第１色を有する下塗り塗料は、所定厚さ以上に塗られた時に一定濃度以上の前記異なる色系が発色されるように組成した、外壁リフォーム方法。
【請求項４】
請求項１から請求項３のいずれか一項に記載の外壁リフォーム方法において、塗装前の前記第１色は薄水色とした、外壁リフォーム方法。
【請求項５】
請求項１から請求項４のいずれか一項に記載の外壁リフォーム方法において、前記上塗り塗料をフッ素樹脂塗料とし、前記中塗り塗料をウレタン樹脂塗料とした、外壁リフォーム方法。
【請求項６】
請求項１から請求項４のいずれか一項に記載の外壁リフォーム方法において、前記上塗り塗装をシリコン樹脂塗料とし、前記中塗り塗料もシリコン樹脂を配合した塗料とした、外壁リフォーム方法。
【請求項７】
請求項１から請求項５のいずれか一項に記載の外壁リフォーム方法において、前記上塗り塗料を親水性でフッ素樹脂を含んだ塗料とし、さらに前記中塗り塗料の第２色の色の濃度を前記上塗り塗料の第３色の濃度の６０％〜８０％程度に設定した、外壁リフォーム方法。
【発明の詳細な説明】
【技術分野】
【０００１】
本発明は外壁リフォーム方法に関し、特に複層に壁面を塗装する場合の外壁リフォーム方法に関する。
【背景技術】
【０００２】
近年、新築住宅だけでなく、中古住宅のリフォームが盛んに行われており、このリフォームにおいては古くなった壁面を新しく綺麗な壁面にすることが重要な作業となっている。この壁面再塗装の方法は、古壁面の素地を綺麗にした後、その素地面に下塗り、中塗り及び上塗りを施すことで行なっている。
【０００３】
このような壁面のリフォームに関する技術としては、例えば、下記特許文献１に、窯業系既存外装壁面及び既存外装パネル表面に、棒を装備した打撃用具を用いて作動位置及び作動深さを数値制御した打撃力を与え、既存の表面仕上げ層を剥離させながら基材地肌が露出した深さの異なる凹凸模様を形成させた後、該外壁面及び該パネル表面に新たに表面仕上げ層を形成させる外装パネルの表面加工方法が提案されている。
【特許文献１】特開２００１−３５５３２４「既存外装壁の表面加工方法」
【発明の開示】
【発明が解決しようとする課題】
【０００４】
一般にリフォームのために外壁面を複数層に塗装する場合、下記のような課題がある。
近年、住宅リフォームにおいて悪質な手抜き工事を行なう業者（一種の詐欺商法）が問題になっている。例えば、壁面リフォーム工事であれば下塗り工程や中塗り行程を行わず、上塗り工程だけを行うというような工事である。
また、上記悪質な場合でなくても、住宅リフォームを請け負う工務店と作業員は直接の雇用関係にない場合が多く、作業を誠実に行おうと思っていても、作業員の熟練不足から下塗りの塗装厚さ、中塗りの塗装厚さ、上塗りの塗装厚さが不均一になってその不均一な部分の耐久性が劣るような不良作業が行われることがある。
【０００５】
これに対して、リフォームに関する豊富な知識を有する監視員による建築工事監視サービスを行っている業者もあるが、監視員を頼む費用がかかるうえに施工主からすれば自分で確認することができず、結局は監視員の言葉を信頼するしかないという不安感が残る。
【０００６】
本発明は上記課題に鑑みてなされたものであり、本発明の目的は上記課題を解決できる外壁リフォーム方法を提供することにある。
具体的な目的の一例を示すと、以下の通りである。
（ａ）上記監視員を頼まず、各塗装をしっかり行っているか否かを一般の人にも分かるようにする。
（ｂ）壁面の塗装作業において、各塗装を規定通りに行ないやすいようにして、高品質な外壁面の塗装を行うことのできる外壁リフォーム方法を提供する。
なお、上記に記載した以外の発明の課題、その解決手段及びその効果は、後述する明細書内の記載において詳しく説明する。
【課題を解決するための手段】
【０００７】
本発明は多面的に表現できるが、例えば代表的なものを挙げると次のように構成したものである。
本発明は、第１色の顔料が含まれた下塗り塗料を外壁面に塗る下塗り工程と、第２色の顔料が含まれた中塗り塗料を下塗り完了後の前記外壁面に塗る中塗り工程と、第３色の顔料が含まれた上塗り塗料を中塗り完了後の前記外壁面に塗る上塗り工程とを含んで行われる外壁リフォーム方法であって、
前記第２色は前記第３色と同系統の色を用いており、前記第１色は一見して前記第２色及び第３色で使用する前記同系統の色と異なる色系であることを特徴とする。
色系としては例えば、色の三原色が例示できる。黄色に対して黄色又は白色であれば判別しにくいが、黄色に対して青色であれば判別しやすいことになる。
【０００８】
本発明であれば、前記第１色は一見して第２色及び第３色で使用されている前記同系統の色と異なる色系であるから、下塗り工程を行わない場合には、外壁面に異なる色系の塗料が一度も塗装されることなく、壁塗り工程が行われることになるので、壁面の塗装に詳しくない一般の人でも下塗り工程を省略した手抜き工事であることが直ぐに分かる。また、塗装の経験が低い作業員であっても下塗り塗料の色が中塗り塗料の色と明らかに異なるので、中塗り塗料の塗り残し箇所が一見して分かるので、中塗り塗装の不均一の発生を防止できる。
【０００９】
前記中塗り塗料を前記下塗り塗料の上に所定厚さ以上に塗装しない場合は、前記中塗り塗装の上から前記第１色が透けて見えるように、前記第２色の濃度を調整することが好ましい。この構成であれば、中塗り塗料を所定厚さ以上に塗装しない場合は、中塗り塗装の上から第１色が透けて見えるので、熟練していない作業員であっても中塗り塗料を一定厚さ以上に塗装することができ、不均一な中塗りによって壁面の品質が落ちることを防止できる。
【００１０】
前記第１色を有する下塗り塗料は、所定厚さ以上に塗られた時に一定濃度以上の前記異なる色系が発色されるように組成することもできる。この構成であれば、一定濃度以上の異なる色系となるように作業員が下塗り塗料を塗ることで一定基準の下塗りを行なえることになり、下塗り塗料の塗装が不均一になることを抑制できる。
【００１１】
塗装前の前記第１色は薄水色であることが好ましい。上塗り（仕上げ）工程において、使用されることが多い黄色、ベージュ系の色と異なる青系統の色は下塗り工程がしっかり行なわれているか否かを判別しやすい。また、薄水色にすることで上記に記載したようにある程度の濃度を出すために、一定厚さ以上に下塗り塗料を塗ることが担保される。
【００１２】
前記上塗り塗装をフッ素樹脂塗料とし、前記中塗り塗料をウレタン樹脂塗料とすることもできる。通常、フッ素樹脂塗料は単体では塗ることができないので他の樹脂による中塗りを必要とするが、この構成であれば、下塗り塗料の色と中塗りの塗料の色を一見して判別できるように変えているので作業員に中塗りの塗り残しが良く分かるようにすることができ、塗りムラが出やすいフッ素樹脂塗料の塗装工程を高品質に行なうことができる。
【００１３】
前記上塗り塗装をシリコン樹脂塗料とし、前記中塗り塗料もシリコン樹脂を配合した塗料とすることもできる。即ち、本発明の方法はフッ素樹脂を仕上げ被膜塗料として使用する場合のみならず、シリコン樹脂を仕上げ被膜塗料として使用する場合にも適用できる。
【００１４】
前記上塗り塗料を親水性でフッ素樹脂を含んだ塗料とし、さらに前記中塗り塗料の第２色の色の濃度を前記上塗り塗料の第３色の濃度の６０％〜８０％に設定することもできる。この構成であれば、油性ではなく、水性を用いることによって臭いを少なくできるとともに、フッ素系樹脂を含んだ塗料とすることによって他の樹脂に比べて雨垂れ、汚れが付きにくい耐久性を得ることができる。また、中塗り塗料の濃度を上記範囲に設定することによって上塗り塗料の色に違和感なく、下塗り塗料の色を消すように中塗り塗料の塗装作業を行なうことができる。
【発明の効果】
【００１５】
以上説明したように、本発明であれば、下塗り工程とその下塗り塗装の上に塗られる塗料の色が見た目に変わるので、各塗装工程をしっかり行っているか否かが一般の人にも分かり、不良工事を防止することができる。また、熟練しない作業者であっても中塗り塗料の塗り残し箇所が一見して分かるので、一定品質以上の外壁面の塗装ができる。
【発明を実施するための最良の形態】
【００１６】
以下、本発明の実施の形態を図面に基づき説明する。
図１は本発明の一実施形態を示す外壁リフォーム方法の工程を示すフローチャートである。
図１に示すように、本外壁リフォーム方法は、まず、活膜は残し、劣化塗装膜，埃，汚れを除去し（Ｓ０１）、７０気圧〜１００気圧の高圧噴流水で建物壁面の表面素地を清掃し（Ｓ０２）、壁面のひび割れや隙間に水が侵入しないように充填材で埋めるとともに塗装面以外に汚れや傷が付かないように処理し（Ｓ０３）、仕上げ色とは異なる色系の第１色で着色された下塗り塗料で下塗りし（Ｓ０４）、仕上げ色と同系統色でかつ仕上げ色より薄い第２色で着色された中塗り塗料で中塗りし（Ｓ０５）、仕上げ色である第３色で着色された上塗り塗料で上塗りして（Ｓ０６）、一連の作業を終了する。なお、各塗り工程の移行には乾燥工程が入っている。
また、仕上げ色は顧客が色を選ぶことによって行なわれるが、下塗り塗料、中塗り塗料は適宜、本実施形態の効果を発揮しやすい色に調整できる。
【００１７】
（下塗り工程）
本実施形態に係る下塗り塗料は、薄水色などの第１色の顔料が含まれており、着色顔料２〜６％、体質顔料４０〜６０％、特殊アクリル樹脂エマルジョン２５〜４０％、添加剤１〜５％、水分２〜８％を混合して下塗り塗料を製造する。例えば、この比率は、着色顔料５％、体質顔料５５％、特殊アクリル樹脂エマルジョン３４％、添加剤１％、水分５％で設定することもできる。この下塗り塗料で塗られた壁面は薄水色になる。
【００１８】
塗装方法は、仕上げ面が波形模様の場合は砂骨ローラを用いて塗り、塗料の希釈率は１〜３％程度であり、１回の塗布量は０．８〜１．３Ｋｇ／ｍ２程度である。また、仕上げ面が平滑模様の場合はウールローラを用いて塗り、塗料の希釈率は３〜６％程度であり、１回の塗布量は０．４〜０．８Ｋｇ／ｍ２程度である。乾燥時間は外気温が５〜１０℃程度なら指触乾燥では２時間以上、塗重乾燥なら８時間以上であり、外気温が２３℃程度なら指触乾燥では１時間以上、塗重乾燥なら４時間以上であり、外気温が３０℃程度なら指触乾燥では３０分以上、塗重乾燥なら２時間以上が目安となる。
【００１９】
（中塗り工程）
本実施形態に係る中塗り塗料は、特殊ウレタン樹脂を主体とした１液体性反応硬化形ウレタン樹脂塗料を採用している。この樹脂を採用することにより、水性で危険物でなく、１液なので臭気が少なく、ポットライフを考える必要がなく、取り扱いが優れている。また、上塗り塗料の色系の６０％〜８０％、好ましくは６５％〜７５％、さらに好ましくは７０％の濃度になるように顔料が調整される。よって、中塗り塗料も上塗り塗料に使用される色毎に、又は、それぞれの色系に対応して、各顔料が予め含まれた中塗り塗料が用意される。壁塗り業者は、顧客が注文する壁の種類にしたがって上塗り塗料、中塗り塗料の組を選択することになる。
【００２０】
中塗り工程の塗装方法は、主にウールローラを用いて塗り、塗料の希釈率は５〜１０％程度であり、１回の塗布量は０．１４〜１．７Ｋｇ／ｍ２程度である。下塗り塗料の塗布量に比べて、中塗り塗料の塗布量は少なくなる。
【００２１】
乾燥時間は外気温が５〜１０℃程度なら指触乾燥では４０分以上、塗重乾燥なら８時間以上であり、外気温が２３℃程度なら指触乾燥では１５分以上、塗重乾燥なら３時間以上であり、外気温が３０℃程度なら指触乾燥では１０分以上、塗重乾燥なら２時間以上が目安となる。この中塗り塗料は下記フッ素樹脂系の上塗り塗料の専用の中塗り塗料となる。
【００２２】
（上塗り工程）
上塗り工程に使用される上塗り塗料は、特殊フッソ系樹脂を主体とした１液体性反応硬化形フッソ系樹脂塗料であり、水性で危険物でなく、１液なので臭気が少なく、ポットライフがないため、取り扱いが優れている。
上塗り工程の塗装方法及び乾燥時間は、中塗り工程とほぼ同じでよい。
従来、仕上げ塗料は撥水性を備えたものが一般的であったが、本実施形態のように親水性とすることにより、汚れの原因である親油性物質がつきにくくなる効果を生み出すとともに、壁面全体を雨水がまんべんなく流れることによって、部分的に壁面が汚れるということを防止する効果がある。
【００２３】
図２は外壁面の塗装の様子を模式的に描いた斜視図である。
図２に示すように、本実施形態に係る下塗り塗料１は外壁面２に塗装され、外壁面２にまで達するヘアークラック３に進入して強固な保持機能を維持できる。なお、ウレタン樹脂を主とする中塗り塗料４の層とフッ素樹脂の上塗り塗料５の層はともに薄いので各層を均一に一定層厚に塗装するのは難しい作業となるが、本実施形態であれば上記工夫によって簡単に塗装することができる。
【００２４】
本実施形態であれば、下塗り塗料の色を薄水色にしたので、下塗り工程の塗料の色と、中塗り工程・上塗り工程の塗料の色とを異ならせることができる。これにより、薄水色は通常、仕上げ面に使用しない特殊な色なので、下塗り工程が確実に行われていることを顧客などの回りの人に分からせることができる効果がある。
【００２５】
また、下塗り工程の下塗り色は通常使用しない特殊な色に設定されているので、中塗り工程を省略した場合や、中塗り塗料の塗布層厚が規定に達しない場合や、中塗り塗料を不均一に塗った場合などにおいて、下地の色（本実施例の場合は水色）が浮き出てしまうことになる。したがって、中塗り工程、又は中塗り工程及び上塗り工程を定められた通りの層厚に塗布しないと、作業者自身も直ぐに分かる状態となるので不均一な塗装作業を防止することができる。
【図面の簡単な説明】
【００２６】
【図１】図１は本発明の一実施形態を示す外壁リフォーム方法の工程を示すフローチャートである。
【図２】図２は外壁面の塗装の様子を模式的に描いた斜視図である。
【符号の説明】
【００２７】
１…下塗り塗料、２…外壁面、３…ヘアークラック、４…中塗り塗料、５…上塗り塗料。
【図１】
2008223417.tif 000003
【図２】
2008223417.tif 000004